(57)【特許請求の範囲】
【請求項１】
加水分解性シリル基を含有する重合体１００重量部、有機金属化合物としてジルコニウムトリブトキシモノアセチルアセトネート０．１〜３０重量部、及び、式１で示される化合物０．１〜３０重量部を含有することを特徴とする硬化性組成物。
【化１】
0005507357.tif 000005
但し、Ｒ1とＲ4はそれぞれ独立して炭素数が１〜２０のアルキル基であるか、又は、Ｒ1とＲ4はそれぞれ独立して炭素数が１〜２０のアルキレン基であり且つＲ1とＲ4は化学結合を介して結合して環状構造を形成している。Ｒ2とＲ3はそれぞれ独立して炭素数が１〜２０のアルキル基であるか、又は、Ｒ2とＲ3はそれぞれ独立して炭素数が１〜２０のアルキレン基であり且つＲ2とＲ3は化学結合を介して結合して環状構造を形成している。
【請求項２】
請求項１に記載の硬化性組成物を含有することを特徴とする接着剤。
【請求項３】
請求項１に記載の硬化性組成物を含有することを特徴とするシーリング材。
【発明の詳細な説明】
【技術分野】
【０００１】
本発明は、硬化性組成物、接着剤及びシーリング材に関する。
【背景技術】
【０００２】
従来から、架橋可能な加水分解性シリル基を有する重合体を主成分とする硬化性組成物が種々提案されている。硬化性組成物は、雰囲気中又は被着体に含まれている湿気によって架橋し、耐久性、耐候性、透明性及び接着性に優れた硬化物を形成する。
【０００３】
従って、硬化性組成物は、塗料、コーティング剤、接着剤、感圧接着剤、シーラント及びシーリング材などの様々な用途に用いられている。これらの硬化性組成物はシロキサン結合を形成することによって架橋するが、用途によっては高い硬化性を求められる場合がある。
【０００４】
そこで、特許文献１には、末端に加水分解性シリル基を有する有機重合体（Ａ）、錫塩を形成するカルボキシ基に隣接する炭素が４級炭素であるジアルキル錫ジカルボキシレート（Ｂ）、およびアミン化合物（Ｃ）を含有することを特徴とする硬化性組成物が開示されている。
【０００５】
しかしながら、上記硬化性組成物ではその硬化性が不充分であり、更に高い硬化性を有する硬化性組成物が所望されている。
【先行技術文献】
【特許文献】
【０００６】
【特許文献１】特開２００５−２７２５４０号公報
【発明の開示】
【発明が解決しようとする課題】
【０００７】
本発明は、優れた硬化性を有する硬化性組成物を提供する。
【課題を解決するための手段】
【０００８】
本発明の硬化性組成物は、加水分解性シリル基を含有する重合体１００重量部、有機金属化合物としてジルコニウムトリブトキシモノアセチルアセトネート０．１〜３０重量部、及び、式１で示される化合物０．１〜３０重量部を含有することを特徴とする。
【化１】
0005507357.tif 000002
但し、Ｒ1とＲ4はそれぞれ独立して炭素数が１〜２０のアルキル基であるか、又は、Ｒ1とＲ4はそれぞれ独立して炭素数が１〜２０のアルキレン基であり且つＲ1とＲ4は化学結合を介して結合して環状構造を形成している。Ｒ2とＲ3はそれぞれ独立して炭素数が１〜２０のアルキル基であるか、又は、Ｒ2とＲ3はそれぞれ独立して炭素数が１〜２０のアルキレン基であり且つＲ2とＲ3は化学結合を介して結合して環状構造を形成している。
【０００９】
加水分解性シリル基を含有する重合体における加水分解性シリル基とは、珪素原子に加水分解性基が結合してなる基であって、湿気との反応によってシロキサン結合を形成して架橋しうる基を示す。
【００１０】
加水分解性シリル基の加水分解性基としては、特に限定されず、例えば、水素原子、ハロゲン原子、アルコキシ基、アシルオキシ基、ケトキシメート基、アミノ基、アミド基、酸アミド基、アミノオキシ基、メルカプト基、アルケニルオキシ基などが挙げられ、加水分解反応が穏やかで取り扱いやすく、加水分解の際に発生する副生成物が比較的安全性に優れるという点から、アルコキシ基が好ましい。
【００１１】
１個の珪素原子に１〜３個の加水分解性基が結合することができるが、１個の珪素原子に複数個の加水分解性基が結合している場合、加水分解性基は、全てが同一種類であっても或いは異種類の組合せであってもよい。
【００１２】
又、１個の珪素原子に結合している加水分解性基の数は、硬化性組成物の硬化性、貯蔵安定性の点から、２又は３が好ましい。
【００１３】
アルコキシ基としては、例えば、メトキシ基、エトキシ基、プロピルオキシ基、イソプロピルオキシ基、ｎ−ブトキシ基、ｔ−ブトキシ基、フェノキシ基、ベンジルオキシ基などを挙げられ、メトキシ基、エトキシ基が好ましい。
【００１４】
重合体への加水分解性シリル基の導入方法としては、特に限定されず、例えば、（１）分子中に不飽和基を修飾した重合体に、加水分解性シリル基を有するヒドロシランを作用させてヒドロシリル化する方法、（２）分子中に不飽和基を修飾した重合体に、メルカプト基及び加水分解性シリル基を有する化合物を反応させる方法、（３）分子中に官能基を有する高分子重合体に、この官能基に対して反応性を示す官能基と加水分解性シリル基とを有する化合物を反応させる方法などが挙げられ、具体的には、イソシアネート基と水酸基との反応、イソシアネート基とアミノ基との反応、イソシアネート基とメルカプト基との反応などを利用することができる。
【００１５】
加水分解性シリル基を含有する重合体の主鎖骨格としては、特に制限はなく、例えば、ポリオキシエチレン、ポリオキシプロピレン、ポリオキシブチレン、ポリオキシテトラメチレン、ポリオキシエチレン−ポリオキシプロピレン共重合体、ポリオキシプロピレン−ポリオキシブチレン共重合体などのポリオキシアルキレン系重合体、飽和炭化水素系重合体、ポリクロロプレン、ポリイソプレン、イソプレン又はブタジエンとアクリロニトリル及び／又はスチレンとの共重合体、ポリブタジエン、イソプレン又はブタジエンとアクリロニトリルとスチレンとの共重合体、エチル（メタ）アクリレート、ブチル（メタ）アクリレートなどのモノマーをラジカル重合して得られる（メタ）アクリレート系重合体、酢酸ビニル、アクリロニトリル、スチレンなどのモノマーをラジカル重合して得られるビニル系重合体、上記重合体中でビニルモノマーを重合して得られるグラフト重合体、ポリサルファイド系重合体、ε−カプロラクタムの開環重合によるナイロン６、ヘキサメチレンジアミンとアジピン酸との縮重合によるナイロン６・６、ヘキサメチレンジアミンとセバシン酸との縮重合によるナイロン６・１０、ε−アミノウンデカン酸の縮重合によるナイロン１１、ε−アミノラウロラクタムの開環重合によるナイロン１２、上記ナイロンのうち２成分以上の成分を有する共重合ナイロンなどのポリアミド系重合体、ビスフェノールＡと塩化カルボニルとを縮重合して製造されるポリカーボネート系重合体、ジアリルフタレート系重合体などが挙げられる。なお、（メタ）アクリレートは、メタクリレート又はアクリレートを意味する。
【００１６】
加水分解性シリル基を含有する重合体の主鎖骨格としては、比較的、ガラス転移温度が低く、重合体の取扱性に優れているので、エチレン−プロピレン共重合体、ポリイソブチレン、イソブチレンとイソプレンとの共重合体の水素添加物、ポリイソブチレン、水添ポリイソプレン、水添ポリブタジエンなどの飽和炭化水素系重合体、ポリオキシアルキレン系重合体、（メタ）アクリレート系重合体が好ましい。更に、ポリオキシアルキレン系重合体、（メタ）アクリレート系重合体は、透湿性が高いために１液型組成物にした場合の深部硬化性に優れており、更に、接着性にも優れていることからより好ましい。
【００１７】
加水分解性シリル基を含有する重合体のガラス転移温度は、高いと、加水分解性シリル基を含有する重合体の粘度が高くなり、硬化性組成物の取扱性が低下するので、２０℃以下が好ましく、０℃以下がより好ましい。なお、加水分解性シリル基を含有する重合体のガラス転移温度は、示差走査熱量測定（ＤＳＣ）によって測定されたものをいう。
【００１８】
飽和炭化水素系重合体をより詳細に説明すると、炭素−炭素不飽和結合を含有しない重合体を指し、具体的には、エチレン、プロピレン、ブテン、イソブチレンなどのオレフィン系モノマーを重合して得るか、ブタジエン、イソプレンなどのジエン系化合物を重合した後に水素添加するなどの方法で得ることができる。
【００１９】
ポリオキシアルキレン系重合体をより詳細に説明すると、主鎖が一般式−（Ｒ−Ｏ）n−（式中、Ｒは炭素数が１〜１４のアルキレン基を示す。）で表される繰り返し単位を含有する重合体をいう。Ｒとしては、炭素数が１〜４のアルキレン基が好ましい。ポリオキシアルキレン系重合体の主鎖骨格は一種のみの繰り返し単位からなっていてもよいし、二種以上の繰り返し単位からなっていてもよい。
【００２０】
（メタ）アクリレート系重合体をより詳細に説明すると、主鎖を構成する（メタ）アクリレートモノマーとしては、特に限定されるものではなく、例えば、メチルアクリレート、エチルアクリレート、プロピルアクリレート、ｎ−ブチルアクリレート、ｔｅｒｔ−ブチルアクリレート、シクロヘキシルアクリレート、２−エチルヘキシルアクリレート、ｎ−オクチルアクリレート、イソオクチルアクリレート、イソノニルアクリレート、イソミリスチルアクリレート、ステアリルアクリレート、イソボルニルアクリレート、ベンジルアクリレート、２−ブトキシエチルアクリレート、２−フェノキシエチルアクリレート、グリシジルアクリレート、テトラヒドロフルフリルアクリレート、ヘキサンジオールジアクリレート、エチレングリコールジアクリレート、プロピレングリコールジアクリレート、ネオペンチルグリコールジアクリレート、トリメチロールプロパントリアクリレート、ペンタエリスリトールジアクリレート、ペンタエリスリトールトリアクリレート、ペンタエリスリトールテトラアクリレート、ジペンタエリスリトールヘキサアクリレート、エポキシアクリレート、ポリエステルアクリレート、ウレタンアクリレート、２−ヒドロキシエチルアクリレート、３−ヒドロキシプロピルアクリレート、２−ヒドロキシプロピルアクリレート、４−ヒドロキシブチルアクリレート、２−ヒドロキシブチルアクリレート、５−ヒドロキシペンチルアクリレート、６−ヒドロキシヘキシルアクリレート、３−ヒドロキシ−３−メチルブチルアクリレート、２−ヒドロキシ−３−フェノキシプロピルアクリレート、２−［アクリロイルオキシ］エチル−２−ヒドロキシエチルフタル酸、２−［アクリロイルオキシ］エチル−２−ヒドロキシプロピルフタル酸、メチルメタクリレート、エチルメタクリレート、プロピルメタクリレート、ｎ−ブチルメタクリレート、ｔｅｒｔ−ブチルメタクリレート、シクロヘキシルメタクリレート、２−エチルヘキシルメタクリレート、ｎ−オクチルメタクリレート、イソオクチルメタクリレート、イソノニルメタクリレート、イソミリスチルメタクリレート、ステアリルメタクリレート、イソボルニルメタクリレート、ベンジルメタクリレート、２−ブトキシエチルメタクリレート、２−フェノキシエチルメタクリレート、グリシジルメタクリレート、テトラヒドロフルフリルメタクリレート、ヘキサンジオールジメタクリレート、エチレングリコールジメタクリレート、プロピレングリコールジメタクリレート、ポリエチレングリコールジメタクリレート、ポリプロピレングリコールジメタクリレート、ネオペンチルグリコールジメタクリレート、トリメチロールプロパントリメタクリロール、ペンタエリスリトールジメタクリレート、ペンタエリスリトールトリメタクリレート、ペンタエリスリトールテトラメタクリレート、ジペンタエリスリトールヘキサメタクリレート、２−ヒドロキシエチルメタクリレート、３−ヒドロキシプロピルメタクリレート、２−ヒドロキシプロピルメタクリレート、４−ヒドロキシブチルメタクリレート、２−ヒドロキシブチルメタクリレート、５−ヒドロキシペンチルメタクリレート、６−ヒドロキシヘキシルメタクリレート、３−ヒドロキシ−３−メチルブチルメタクリレート、２−ヒドロキシ−３−フェノキシプロピルメタクリレート、ペンタエリスリトールトリメタクリレート、２−［メタアクリロイルオキシ］エチル−２−ヒドロキシエチルフタル酸、２−［メタアクリロイルオキシ］エチル−２−ヒドロキシプロピルフタル酸などが挙げられ、ｎ−ブチルアクリレート、メチルメタクリレートが好ましい。（メタ）アクリル酸エステルモノマーは、単独で用いられても二種以上が併用されてもよい。
【００２１】
（メタ）アクリレート系重合体において、他のモノマーを共重合することも可能である。このようなモノマーとしては、例えば、スチレン、インデン、α−メチルスチレン、ｐ−メチルスチレン、ｐ−クロロスチレン、ｐ−クロロメチルスチレン、ｐ−メトキシスチレン、ｐ−ｔｅｒｔ−ブトキシスチレン、ジビニルベンゼンなどのスチレン誘導体、酢酸ビニル、プロピオン酸ビニル、酪酸ビニル、カプロン酸ビニル、安息香酸ビニル、珪皮酸ビニルなどのビニルエステル基を持つ化合物、無水マレイン酸、Ｎ−ビニルピロリドン、Ｎ−ビニルモルフォリン、（メタ）アクリロニトリル、（メタ）アクリルアミド、Ｎ−シクロヘキシルマレイミド、Ｎ−フェニルマレイミド、Ｎ−ラウリルマレイミド、Ｎ−ベンジルマレイミド、ｎ−プロピルビニルエーテル、ｎ−ブチルビニルエーテル、イソブチルビニルエーテル、ｔｅｒｔ−ブチルビニルエーテル、ｔｅｒｔ−アミルビニルエーテル、シクロヘキシルビニルエーテル、２−エチルヘキシルビニルエーテル、ドデシルビニルエーテル、オクタデシルビニルエーテル、２−クロロエチルビニルエーテル、エチレングリコールブチルビニルエーテル、トリエチレングリコールメチルビニルエーテル、安息香酸（４−ビニロキシ）ブチル、エチレングリコールジビニルエーテル、ジエチレングリコールジビニルエーテル、トリエチレングリコールジビニルエーテル、テトラエチレングリコールジビニルエーテル、ブタン−１，４−ジオール−ジビニルエーテル、ヘキサン−１，６−ジオール−ジビニルエーテル、シクロヘキサン−１，４−ジメタノール−ジビニルエーテル、イソフタル酸ジ（４−ビニロキシ）ブチル、グルタル酸ジ（４−ビニロキシ）ブチル、コハク酸ジ（４−ビニロキシ）ブチルトリメチロールプロパントリビニルエーテル、２−ヒドロキシエチルビニルエーテル、４−ヒドロキシブチルビニルエーテル、６−ヒドロキシヘキシルビニルエーテル、シクロヘキサン−１，４−ジメタノールモノビニルエーテル、ジエチレングリコールモノビニルエーテル、３−アミノプロピルビニルエーテル、２−（Ｎ，Ｎ−ジエチルアミノ）エチルビニルエーテル、ウレタンビニルエーテル、ポリエステルビニルエーテルなどのビニロキシ基を持つ化合物などを挙げることができる。これらのモノマーは、単独で用いられても二種以上が併用されてもよい。
【００２２】
（メタ）アクリレート系重合体の重合方法としては、特に限定されず、公知の方法を用いることができ、例えば、フリーラジカル重合法、アニオン重合法、カチオン重合法、ＵＶラジカル重合法、リビングアニオン重合法、リビングカチオン重合法、リビングラジカル重合法などの各種重合法が挙げられる。
【００２３】
重合体の主鎖骨格中に、例えば、イソシアネート基と活性水素基との反応によって生成する結合などが含有されていてもよい。このような結合としては、例えば、イソシアネート基と水酸基との反応で生成するウレタン結合、イソシアネート基とアミノ基との反応で生成する尿素結合、イソシアネート基とメルカプト基との反応で生成するチオウレタン結合などが挙げられる。
【００２４】
重合体の主鎖骨格中に、上述のウレタン結合、尿素結合又はチオウレタン結合中に含まれる活性水素とイソシアネート基との反応で生成する結合が含まれていてもよい。これらの結合は、重合体中の官能基と、この官能基に対して反応性を示す官能基及び加水分解性シリル基を有する化合物を反応させて加水分解性シリル基を導入する際に生成する場合がある。
【００２５】
加水分解性シリル基を含有する重合体の主鎖骨格は、直鎖状であってもよいし或いは分岐を有していてもよい。加水分解性シリル基を含有する重合体の数平均分子量は、５００〜１０００００が好ましく、３０００〜３００００がより好ましい。加水分解性シリル基を含有する重合体の数平均分子量が５００より小さいと、硬化性組成物を硬化させて得られる硬化物の伸び性が低下することがある。加水分解性シリル基を含有する重合体の数平均分子量が１０００００より大きくなると、硬化性組成物の粘度が高くなるために取扱性が低下する。なお、加水分解性シリル基を含有する重合体の数平均分子量は、Ｇｅｌ  Ｐｅｒｍｅａｔｉｏｎ  Ｃｈｒｏｍａｔｏｇｒａｐｈｙ  システム（ＧＰＣ）を用いて測定されたポリスチレン換算数平均分子量をいう。
【００２６】
本発明の硬化性組成物は、シラノール縮合触媒として有機金属化合物であるジルコニウムトリブトキシモノアセチルアセトネートを含有している。
【００２８】
硬化性組成物における有機金属化合物の含有量は、少ないと、硬化性組成物の湿気硬化反応速度が低下し、多いと、有機金属化合物がブリードアウトする虞れがあるので、加水分解性シリル基を含有する重合体１００重量部に対して０．１〜３０重量部に限定され、０．５〜２０重量部が好ましい。
【００２９】
本発明の硬化性組成物は、下記式１で示される化合物を含有している。
【００３０】
【化２】
0005507357.tif 000003
【００３１】
但し、Ｒ1とＲ4はそれぞれ独立して炭素数が１〜２０のアルキル基であるか、又は、Ｒ1とＲ4はそれぞれ独立して炭素数が１〜２０のアルキレン基であり且つＲ1とＲ4は化学結合を介して結合して環状構造を形成している。Ｒ2とＲ3はそれぞれ独立して炭素数が１〜２０のアルキル基であるか、又は、Ｒ2とＲ3はそれぞれ独立して炭素数が１〜２０のアルキレン基であり且つＲ2とＲ3は化学結合を介して結合して環状構造を形成している。
【００３２】
Ｒ1とＲ4はそれぞれ独立して炭素数が１〜２０のアルキル基であるか、又は、Ｒ1とＲ4はそれぞれ独立して炭素数が１〜２０のアルキレン基であり且つＲ1とＲ4は化学結合を介して結合して環状構造を形成しているが、Ｒ1とＲ4はそれぞれ独立して炭素数が１〜２０のアルキレン基であり且つＲ1とＲ4は化学結合を介して結合して環状構造を形成していることが好ましい。
【００３３】
Ｒ1とＲ4がそれぞれ独立して炭素数が１〜２０のアルキル基である場合、アルキル基としては、例えば、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基などが挙げられる。なお、Ｒ1とＲ4とは同一であっても互いに相違していてもよい。
【００３４】
又、Ｒ1とＲ4はそれぞれ独立して炭素数が１〜２０のアルキレン基であり且つＲ1とＲ4は化学結合を介して結合して環状構造を形成している場合、即ち、Ｒ1とＲ4はそれぞれ独立して炭素数が１〜２０のアルキル基であり且つＲ1とＲ4とが化学結合を介して結合して環状構造を形成している場合、アルキレン基としては、メチレン基、エチレン基、プロピレン基、ブチレン基、ペンチル基（アミレン基）、ヘキシレン基、ヘプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基、ノナデシレン基、エイコシレン基が挙げられる。なお、Ｒ1とＲ4とは同一であっても互いに相違していてもよい。
【００３５】
Ｒ1とＲ4とは化学結合を介して結合して環状構造を形成しているが、Ｒ1とＲ4とを結合している化学結合としては、例えば、共有結合による直接結合、酸素原子を介して結合するエーテル結合（−Ｏ−）、−ＮＨ−、−Ｓ−などが挙げられ、共有結合による直接結合が好ましい。なお、共有結合による直接結合の場合は、Ｒ1とＲ4とが共有結合を介して直接結合して形成される環状構造は４〜８員環であることが好ましい。
【００３６】
Ｒ2とＲ3はそれぞれ独立して炭素数が１〜２０のアルキル基であるか、又は、Ｒ2とＲ3はそれぞれ独立して炭素数が１〜２０のアルキレン基であり且つＲ2とＲ3は化学結合を介して結合して環状構造を形成しているが、Ｒ2とＲ3はそれぞれ独立して炭素数が１〜２０のアルキレン基であり且つＲ2とＲ3は化学結合を介して結合して環状構造を形成していることが好ましい。
【００３７】
Ｒ2とＲ3がそれぞれ独立して炭素数が１〜２０のアルキル基である場合、アルキル基としては、例えば、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコシル基などが挙げられる。なお、Ｒ2とＲ3とは同一であっても互いに相違していてもよい。
【００３８】
又、Ｒ2とＲ3はそれぞれ独立して炭素数が１〜２０のアルキレン基であり且つＲ2とＲ3は化学結合を介して結合して環状構造を形成している場合、即ち、Ｒ2とＲ3はそれぞれ独立して炭素数が１〜２０のアルキル基であり且つＲ2とＲ3とが化学結合を介して結合して環状構造を形成している場合、アルキレン基としては、メチレン基、エチレン基、プロピレン基、ブチレン基、ペンチル基（アミレン基）、ヘキシレン基、ヘプチレン基、オクチレン基、ノニレン基、デシレン基、ウンデシレン基、ドデシレン基、トリデシレン基、テトラデシレン基、ペンタデシレン基、ヘキサデシレン基、ヘプタデシレン基、オクタデシレン基、ノナデシレン基、エイコシレン基が挙げられる。なお、Ｒ2とＲ3とは同一であっても互いに相違していてもよい。
【００３９】
Ｒ2とＲ3とは化学結合を介して結合して環状構造を形成しているが、Ｒ2とＲ3とを結合している化学結合としては、例えば、共有結合による直接結合、酸素原子を介して結合するエーテル結合（−Ｏ−）、−ＮＨ−，−Ｓ−などが挙げられ、共有結合による直接結合が好ましい。なお、共有結合による直接結合の場合は、Ｒ2とＲ3とが共有結合を介して直接結合して形成される環状構造は４〜９員環であることが好ましい。
【００４０】
上記式１で示される化合物としては、例えば、１，８−ジアザビシクロ（５，４，０）ウンデセン−７、１，５−ジアザビシクロ（４，３，０）ノネン−５などが挙げられる。式１で示される化合物は、単独で用いられても二種以上が併用されてもよい。
【００４１】
硬化性組成物中における式１で示される化合物の含有量は、少ないと、硬化性組成物の湿気硬化反応速度が低下し、多いと、式１で示される化合物がブリードアウトする虞があるので、加水分解性シリル基を含有する重合体１００重量部に対して０．１〜３０重量部に限定され、０．１〜２０重量部が好ましい。
【００４２】
本発明の硬化性組成物には、その物性を損なわない範囲内において、粘度調整剤、可塑剤、シランカップリング剤、チキソトロープ剤、充填剤、粘着付与剤、酸化防止剤、光安定剤、紫外線吸収剤、溶剤、着色剤、難燃剤、たれ防止剤、香料、顔料、染料、脱水剤などの添加剤が含有されていてもよい。
【００４３】
粘度調整剤として、特に限定されないが、加水分解性シリル基を含有する重合体との相溶性に優れた化合物が好ましい。粘度調整剤としては、例えば、アクリル系高分子、メタクリル系高分子、ポリビニルアルコール誘導体、ポリ酢酸ビニル、ポリスチレン誘導体、ポリエステル類、ポリエーテル類、ポリイソブテン、ポリオレフィン類、ポリアルキレンオキシド類、ポリウレタン類、ポリアミド類、天然ゴム、ポリブタジエン、ポリイソプレン、ニトロブタジエンゴム（ＮＢＲ）、スチレン−ブタジエン−スチレンブロック共重合体（ＳＢＳ）、スチレン−イソプレン−スチレンブロック共重合体（ＳＩＳ）、ポリスチレン−ｂｌｏｃｋ−ポリ（エチレン−ｃｏ−ブチレン）−ｂｌｏｃｋ−ポリスチレン（ＳＥＢＳ）、水添ニトロブタジエンゴム（水添ＮＢＲ）、水添スチレン−ブタジエン−スチレンブロック共重合体（水添ＳＢＳ）、水添スチレン−イソプレン−スチレンブロック共重合体（水添ＳＩＳ）、水添ポリスチレン−ｂｌｏｃｋ−ポリ（エチレン−ｃｏ−ブチレン）−ｂｌｏｃｋ−ポリスチレン（水添ＳＥＢＳ）などが挙げられる。粘度調整剤は、単独で用いられても二種以上が併用されてもよい。
【００４４】
硬化性組成物中における粘度調整剤の含有量は、少ないと、粘度調整剤を添加した効果が発現しないことがあり、多いと、硬化性組成物の粘度が高くなって硬化性組成物の取扱性が低下することがあるので、加水分解性シリル基を含有する重合体１００重量部に対して０．１〜５０重量部が好ましく、０．３〜２０重量部がより好ましい。
【００４５】
可塑剤としては、例えば、リン酸トリブチル、リン酸トリクレジルなどのリン酸エステル類、フタル酸ジオクチルなどのフタル酸エステル類、グリセリンモノオレイン酸エステルなどの脂肪酸−塩基酸エステル類、アジピン酸ジオクチルなどの脂肪酸二塩基酸エステル類、オレイン酸ブチル、アセチルリシリノール酸メチルなどの脂肪族エステル類、トリメリット酸エステル類、塩素化パラフィン類、アルキルジフェニル、部分水添ターフェニルなどの炭化水素系油、プロセスオイル類、エポキシ化大豆油、エポキシステアリン酸ベンジルなどのエポキシ可塑剤類、ビニル系モノマーを重合して得られるビニル系重合体、ジエチレングリコールジベンゾエート、トリエチレングリコールジベンゾエート、ペンタエリスリトールエステルなどのポリアルキレングリコールのエステル類、セバシン酸、アジピン酸、アゼライン酸、フタル酸などの２塩基酸とエチレングリコール、ジエチレングリコール、トリエチレングリコール、プロピレングリコール、ジプロピレングリコールなどの２価アルコールから得られるポリエステル系可塑剤、ポリエチレングリコール、ポリプロピレングリコール、ポリテトラメチレングリコールなどのポリエーテルポリオール、又は上記ポリエーテルポリオールの水酸基をエステル基、エーテル基などに変換した誘導体などのポリエーテル類などが挙げられる。
【００４６】
可塑剤の数平均分子量は、低いと、可塑剤がブリードアウトすることがあり、高いと、硬化性組成物の粘度が高くなり、硬化性組成物の取扱性が低下することがあるので、５００〜１５０００が好ましい。
【００４７】
硬化性組成物中における可塑剤の含有量は、少ないと、可塑剤を添加した効果が発現しないことがあり、多いと、硬化性組成物を硬化させて得られる硬化物の機械的強度が低下することがあるので、加水分解性シリル基を含有する重合体１００重量部に対して５〜１５０重量部が好ましい。
【００４８】
シランカップリング剤としては、特に限定されるものではなく、例えば、ジメチルジメトキシシラン、メチルトリメトキシシラン、メチルトリエトキシシラン、テトラメトキシシラン、テトラエトキシシラン、フェニルトリメトキシシラン、ジフェニルジメトキシシラン、ビニルトリメトキシシラン、ビニルトリエトキシシラン、γ−メタクリロイルオキシプロピルメチルジメトキシシラン、γ−アクリロイルオキシプロピルトリエトキシシラン、メタクリロイルオキシメチルトリメトキシシラン、γ−アミノプロピルトリメトキシシラン、γ−アミノプロピルトリエトキシシラン、γ−アミノプロピルトリイソプロポキシシラン、γ−アミノプロピルメチルジメトキシシラン、γ−アミノプロピルメチルジエトキシシラン、γ−（２−アミノエチル）アミノプロピルトリメトキシシラン、γ−（２−アミノエチル）アミノプロピルメチルジメトキシシラン、γ−（２−アミノエチル）アミノプロピルトリエトキシシラン、γ−（２−アミノエチル）アミノプロピルメチルジエトキシシラン、γ−（２−アミノエチル）アミノプロピルトリイソプロポキシシラン、γ−（２−（２−アミノエチル）アミノエチル）アミノプロピルトリメトキシシラン、γ−（６−アミノヘキシル）アミノプロピルトリメトキシシラン、３−（Ｎ−エチルアミノ）−２−メチルプロピルトリメトキシシラン、２−アミノエチルアミノメチルトリメトキシシラン、Ｎ−シクロヘキシルアミノメチルトリエトキシシラン、Ｎ−シクロヘキシルアミノメチルジエトキシメチルシラン、γ−ウレイドプロピルトリメトキシシラン、γ−ウレイドプロピルトリエトキシシラン、Ｎ−フェニル−γ−アミノプロピルトリメトキシシラン、Ｎ−フェニルアミノメチルトリメトキシシラン、Ｎ−ベンジル−γ−アミノプロピルトリメトキシシラン、Ｎ−ビニルベンジル−γ−アミノプロピルトリエトキシシラン、Ｎ−（３−トリエトキシシリルプロピル）−４，５−ジヒドロイミダゾール、Ｎ−シクロヘキシルアミノメチルトリエトキシシラン、Ｎ−シクロヘキシルアミノメチルジエトキシメチルシラン、Ｎ−フェニルアミノメチルトリメトキシシラン、（２−アミノエチル）アミノメチルトリメトキシシラン、Ｎ，Ｎ’−ビス［３−（トリメトキシシリル）プロピル］エチレンジアミン、γ−グリシドキシプロピルトリメトキシシラン、γ−グリシドキシプロピルトリエトキシシラン、γ−グリシドキシプロピルメチルジメトキシシラン、β−（３，４−エポキシシクロヘキシル）エチルトリメトキシシラン、β−（３，４−エポキシシクロヘキシル）エチルトリエトキシシラン、γ−イソシアネートプロピルトリメトキシシラン、γ−イソシアネートプロピルトリエトキシシラン、γ−イソシアネートプロピルメチルジエトキシシラン、γ−イソシアネートプロピルメチルジメトキシシラン、（イソシアネートメチル）トリメトキシシラン、（イソシアネートメチル）ジメトキシメチルシラン、γ−メルカプトプロピルトリメトキシシラン、γ−メルカプトプロピルトリエトキシシラン、γ−メルカプトプロピルメチルジメトキシシラン、γ−メルカプトプロピルメチルジエトキシシラン、メルカプトメチルトリメトキシシラン、メルカプトメチルトリエトキシシラン、γ−クロロプロピルトリメトキシシラン、トリス（３−トリメトキシシリルプロピル）イソシアヌレート、３−トリメトキシシリル−Ｎ−（１，３−ジメチル−ブチリデン）プロピルアミン、３−トリエトキシシリル−Ｎ−（１，３−ジメチル−ブチリデン）プロピルアミン、アミノシランとグリシジルシランとの反応物、アミノシランとイソシアネートシランとの反応物などが挙げられる。シランカップリング剤は、単独で用いられても二種以上が併用されてもよい。
【００４９】
硬化性組成物中におけるシランカップリング剤の含有量は、少ないと、シランカップリング剤を添加した効果が発現しないことがあり、多いと、硬化性組成物の湿気硬化速度が低下することがあるので、加水分解性シリル基を含有する重合体１００重量部に対して０．１〜３０重量部が好ましく、１〜２０重量部がより好ましい。
【００５０】
チキソトロープ剤としては、特に限定されず、硬化性組成物にチキソトロピー性を発現せることができるものであればよい。チキソトロープ剤としては、例えば、コロイダルシリカ、ポリビニルピロリドン、疎水化炭酸カルシウム、ガラスバルーン、ガラスビーズ、ポリアミドワックス類、水添ヒマシ油誘導体類、ステアリン酸カルシウム、ステアリン酸アルミニウム、ステアリン酸バリウムなどの金属石鹸類などを挙げることができる。チキソトロープ剤は、単独で用いられても二種以上が併用されてもよい。
【００５１】
硬化性組成物中におけるチキソトロープ剤の含有量は、少ないと、硬化性組成物にチキソトロピー性を付与することができないことがあり、多いと、硬化性組成物の粘度が高くなり、硬化性組成物の取扱性が低下することがあるので、加水分解性シリル基を含有する重合体１００重量部に対して０．１〜２００重量部が好ましく、１〜１５０重量部がより好ましい。
【００５２】
増量剤としては、特に限定されず、例えば、シリカ、タルク、クレー、炭酸カルシウム、炭酸マグネシウム、無水珪素、含水珪素、ケイ酸カルシウム、二酸化チタン、カーボンブラック、ベントナイト、有機ベントナイト、シラスバルーン、ガラスミクロバルーン、フェノール樹脂や塩化ビニリデン樹脂などからなる有機ミクロバルーン、ポリ塩化ビニル系樹脂粉末、ポリメタクリル酸メチル粉末などの樹脂粉末などが挙げられる。増量剤は、単独で用いられても二種以上が併用されてもよい。
【００５３】
硬化性組成物中における増量剤の含有量は、少ないと、増量剤を添加した効果が発現しないことがあり、多いと、硬化性組成物を硬化させて得られる硬化物の伸び性が低下することがあるので、加水分解性シリル基を含有する重合体１００重量部に対して１〜７００重量部が好ましく、５〜５００重量部がより好ましい。
【００５４】
粘着付与剤としては、特に限定されず、例えば、スチレン系ブロック共重合体又はその水素添加物、フェノール樹脂、変性フェノール樹脂、テルペンフェノール樹脂、キシレン−フェノール樹脂、シクロペンタジエン−フェノール樹脂、クマロンインデン樹脂、ロジン系樹脂、ロジンエステル樹脂、水添ロジンエステル樹脂、Ｃ５炭化水素樹脂、Ｃ９炭化水素樹脂、Ｃ５Ｃ９炭化水素共重合樹脂などの石油樹脂、水添石油樹脂、テルペン系樹脂、ＤＣＰＤ樹脂石油樹脂などが挙げられる。粘着付与樹脂は、単独で用いられても二種以上が併用されてもよい。
【００５５】
硬化性組成物中における粘着付与樹脂の含有量は、少ないと、粘着付与樹脂を添加した効果が発現しないことがあり、多いと、硬化性組成物を硬化させて得られる硬化物の耐熱性が低下することがあるので、加水分解性シリル基を含有する重合体１００重量部に対して１〜２００重量部が好ましく、５〜１００重量部がより好ましい。
【００５６】
酸化防止剤としては、特に限定されず、例えば、ヒンダードフェノール系、モノフェノール系、ビスフェノール系、ポリフェノール系などが挙げられる。硬化性組成物中における酸化防止剤の含有量は、少ないと、酸化防止剤を添加した効果が発現しないことがあり、多いと、酸化防止剤がブリードアウトする虞れがあるので、加水分解性シリル基を含有する重合体１００重量部に対して０．１〜２０重量部が好ましく、０．３〜１０重量部がより好ましい。
【００５７】
光安定剤としては、例えば、ヒンダードアミン系光安定剤が挙げられる。硬化性組成物中における光安定剤の含有量は、少ないと、光安定剤を添加した効果が発現しないことがあり、多いと、光安定剤がブリードアウトすることがあるので、加水分解性シリル基を含有する重合体１００重量部に対して０．１〜２０重量部が好ましく、０．１〜１０重量部がより好ましい。
【００５８】
紫外線吸収剤としては、例えば、ベンゾトリアゾール系紫外線吸収剤、ベンゾフェノン系紫外線吸収剤などが挙げられ、ベンゾトリアゾール系紫外線吸収剤が好ましい。硬化性組成物中における紫外線吸収剤の含有量は、少ないと、紫外線吸収剤を添加した効果が発現しないことがあり、多いと、硬化性組成物が着色する虞れがあるので、加水分解性シリル基を含有する重合体１００重量部に対して０．１〜２０重量部が好ましく、０．１〜１０重量部がより好ましい。
【００５９】
本発明の硬化性組成物は、その物性を損なわない範囲内において、溶剤が含有されていてもよい。溶剤としては、例えば、ｎ−ヘキサン、ｎ−ペンタン、パラフィン、ミネラルスピリットなどの脂肪族炭化水素系溶剤、シクロヘキサンなどの脂環族炭化水素系溶剤、トルエン、キシレン、エチルベンゼンなどの芳香族炭化水素系溶剤、酢酸エチル、酢酸ブチルなどのエステル系溶剤、アセトン、メチルエチルケトンなどのケトン系溶剤、メタノール、エタノール、イソプロピルアルコール、ノルマルプロピルアルコールなどのアルコール類又はこれらのハロゲン置換化合物などが挙げられる。溶剤は、単独で用いられても二種以上が併用されてもよい。
【００６０】
次に、硬化性組成物の製造方法について説明する。硬化性組成物の製造方法としては、特に限定されず、例えば、加水分解性シリル基を含有する重合体に必要に応じて添加剤を添加した上で減圧下にて加熱して脱水処理を行った後、加水分解性シリル基を含有する重合体を室温付近まで冷却した上で窒素を用いて減圧開放し、しかる後、加水分解性シリル基を含有する重合体中に有機金属化合物及び上記式１で示される化合物を添加して窒素雰囲気下にて混合することによって硬化性組成物を製造する方法が挙げられる。
【００６１】
このようにして得られた硬化性組成物は優れた硬化性を有しており、空気中の湿気や、被着体に含まれている湿気によって架橋して硬化し、機械的強度及び接着性に優れた樹脂被膜を形成する。従って、本発明の硬化性組成物は、接着剤、シーリング材、塗料、コーティング剤、感圧接着剤、シーラントなどの様々な用途に用いることができる。
【発明の効果】
【００６２】
本発明の硬化性組成物は、上述の如き構成を有しているので、優れた硬化性を有しており、硬化して形成される樹脂被膜は優れた機械的強度及び接着性を有している。
【発明を実施するための最良の形態】
【００６３】
以下に実施例を挙げて本発明の態様を更に詳しく説明するが、本発明はこれら実施例にのみ限定されるものではない。
【００６４】
（実施例１）
攪拌機、冷却器、温度計及び窒素ガス導入口を備えた０．５リットルのセパラブルフラスコ内に、ｎ−ブチルアクリレート（日本触媒社製）１００重量部、３−メタクリロイルオキシプロピルメチルジメトキシシラン（信越化学社製  商品名「ＫＢＭ−５０２」）１．８重量部、ラウリルメルカプタン（和光純薬社製）０．８重量部及び酢酸エチル１００重量部を供給して均一に混合して混合溶液を得た。
【００６５】
この混合溶液内に窒素ガスを２０分間に亘ってバブリングすることによって混合溶液内の溶存酸素を除去した後、セパラブルフラスコ内を窒素ガスで置換し攪拌しながら還流に達するまで混合溶液を加熱した。
【００６６】
混合溶液を還流状態とした後、重合開始剤として１，１−ジ（ｔ−ヘキシルパーオキシ）−３，３，５−トリメチルシクロヘキサン０．０２４重量部を酢酸エチル１重量部で希釈した上で混合溶液中に供給して重合を開始した。
【００６７】
重合を開始してから１時間経過後、１，１−ジ（ｔ−ヘキシルパーオキシ）−３，３，５−トリメチルシクロヘキサン０．０３６重量部を酢酸エチル１重量部で希釈した溶液を、重合を開始してから２時間経過後、ジ（３，５，５−トリメチルヘキサノイル）パーオキシド０．０４８重量部を酢酸エチル１ｇで希釈した溶液を、重合を開始してから３時間経過後、ジ（３，５，５−トリメチルヘキサノイル）パーオキシド０．１２重量部を酢酸エチル１重量部で希釈した溶液を、重合を開始してから４時間経過後、ジ（３，５，５−トリメチルヘキサノイル）パーオキシド０．３６重量部を酢酸エチル１重量部で希釈した溶液をそれぞれ混合溶液中に投入した。
【００６８】
重合を開始してから７時間経過後に混合溶液を室温まで冷却して重合を終了させた。次に、エバポレーターを用いて混合溶液から酢酸エチルを減圧除去して、数平均分子量が約２万であり且つ加水分解性シリル基としてアルコキシシリル基を有するアクリレート系重合体を得た。なお、得られたアクリレート系重合体の平均シリル官能基数は１．９個であった。アクリレート系重合体の数平均分子量は、Ｇｅｌ  Ｐｅｒｍｅａｔｉｏｎ  Ｃｈｒｏｍａｔｏｇｒａｐｈｙ  システム（ＧＰＣ）を用いて測定されたポリスチレン換算数平均分子量をいう。
【００６９】
加熱装置、冷却装置、減圧ライン及び窒素ライン付きミキサーに、上述の通りに製造した加水分解性シリル基としてアルコキシシリル基を有するアクリレート系重合体１００重量部を供給して減圧下にて混練しながら１１０℃まで加熱して、１１０℃で２時間に亘って加熱脱水処理を行った。
【００７０】
次に、ミキサー内を減圧下で混練しながら３０℃まで冷却し、ミキサー内を窒素で減圧開放した後に、ミキサー内に、脱水剤（チッソ社製  商品名「Ｓ−２１０」）２重量部、シランカップリング剤（信越化学工業社製  商品名「ＫＢＭ−６０３」）４重量部、ジルコニウムトリブトキシモノアセチルアセトネート（マツモト交商社製  商品名「ＺＣ−５４０」）３重量部、及び、式１で示される化合物として１，５−ジアザビシクロ［４．３．０］ノネン−５（サンアプロ社製  商品名「ＤＢＮ」）３重量部を供給して窒素雰囲気下にて６０分間に亘って均一になるまで混合し、減圧脱泡して容器に充填、密封して硬化性組成物を得た。
【００７４】
（比較例１）
式１で示される化合物として１，５−ジアザビシクロ（４．３．０）ノネン−５（サンアプロ社製  商品名「ＤＢＮ」）を用いなかったこと以外は実施例１と同様にして硬化性組成物を得た。
【００７５】
（比較例２）
有機錫化合物として１，１，３，３−テトラブチル−１，３−［（１−オキソドデシル）オキシ］−ジスタノキサン（三共有機合成社製  商品名「ＳＣＡＴ−０１」）を用いなかったこと以外は実施例１と同様にして硬化性組成物を得た。
【００７６】
（比較例３）
式１で示される化合物として１，５−ジアザビシクロ（４．３．０）ノネン−５（サンアプロ社製  商品名「ＤＢＮ」）を用いなかったこと以外は実施例３と同様にして硬化性組成物を得た。
【００７７】
（比較例４）
式１で示される化合物として１，５−ジアザビシクロ（４．３．０）ノネン−５（サンアプロ社製  商品名「ＤＢＮ」）を用いなかったこと以外は実施例４と同様にして硬化性組成物を得た。
【００７８】
（比較例５）
有機錫化合物として１，１，３，３−テトラブチル−１，３−［（１−オキソドデシル）オキシ］−ジスタノキサン（三共有機合成社製  商品名「ＳＣＡＴ−０１」）を３重量部の代わりに４０重量部としたこと以外は実施例１と同様にして硬化性組成物を得た。
【００７９】
（比較例６）
式１で示される化合物として１，５−ジアザビシクロ（４．３．０）ノネン−５（サンアプロ社製  商品名「ＤＢＮ」）を３重量部の代わりに４０重量部としたこと以外は実施例１と同様にして硬化性組成物を得た。
【００８０】
得られた硬化性組成物について下記の要領でタックフリータイム及びブリードアウトを測定し、その結果を表１に示した。
【００８１】
（タックフリータイム）
ＪＩＳ  Ａ１４３９（建築用シーリング材の試験方法）に準拠して硬化性組成物のタックフリータイムを測定した。なお、ＪＩＳ  Ａ１４３９では、試料を厚さ約３ｍｍとなるようにヘラなどで平らにならすと規定されている。しかしながら、実施例及び比較例で得られた硬化性組成物はその粘度が低いために流動して厚みが変わってしまう虞れがある。そこで、厚さ３ｍｍのスペーサーを用いてガラス板上に平面矩形状の枠体を作製し、この枠体内に硬化性組成物を供給して硬化性組成物の厚みが３ｍｍとなるようにヘラで平らにならして試験を実施した。タックフリータイムが３００分以上となったものは、３００以上と記載した。
【００８２】
（ブリードアウト）
７０ｇ/ｍ2のクラフト紙を用意し、このクラフト紙上に硬化性組成物を厚さ１ｍｍとなるように塗工した。
【００８３】
次に、硬化性組成物を２３℃、相対湿度５５％の雰囲気下にて１２時間に亘って養生し、ブリードアウトの有無を目視で観察した。評価の方法としては、硬化性組成物から１ｍｍ以内の範囲でクラフト紙にブリードアウトしていた場合又はブリードアウトが観察されなかった場合は「○」、硬化性組成物から１ｍｍを超え且つ５ｍｍ以内の範囲でクラフト紙にブリードアウトしていた場合は「△」、硬化性組成物から５ｍｍを超えてクラフト紙にブリードアウトしていた場合を「×」と評価した。
【００８４】
0005507357.tif 000004